(57)【特許請求の範囲】
【請求項１】
（ａ）５００ｎｍ未満の平均粒径を有するナノ構造のシルデナフィル塩基又はそのクエン塩、（ｂ）アリルエステルで架橋したポリ（アクリル酸）及びドデシルベンゼンスルホン酸ナトリウムからなる群から選ばれる安定剤を含み、該調製された安定なナノ構造のシルデナフィル組成物が部分的に非晶質な構造を有するナノ構造のシルデナフィル組成物を調製する方法であって、該方法が
（１）クエン酸シルデナフィルを水に溶解するステップ、
（２）ステップ（１）の溶液に、該安定剤として、アリルエステルで架橋したポリ（アクリル酸）又はドデシルベンゼンスルホン酸ナトリウムを添加するステップ、及び
（３）ステップ（２）から製剤を沈殿させるステップ
を含み、該方法がマイクロ流体系の連続流反応器内で行われる上記方法。
【発明の詳細な説明】
【技術分野】
【０００１】
本発明は、ナノ構造の（ナノ粒子状の）シルデナフィル（ｓｉｌｄｅｎａｆｉｌ）塩基、薬学的に許容されるその塩及び共結晶、それらの組成物、その調製方法、並びにそれらを含有する医薬組成物を対象とする。
【０００２】
本発明のシルデナフィル塩基、薬学的に許容されるその塩及び共結晶のナノ粒子、それらの組成物は、約５００ｎｍ未満の平均粒径を有する。シルデナフィル塩基及びその塩、特にクエン酸シルデナフィルは、例えば陰茎の血流を調節する酵素であるｃＧＭＰ特異的ホスホジエステラーゼ５型（ＰＤＥＶ）を阻害する。本発明の組成物は、男性又は女性の性機能障害及び肺動脈高血圧（ＰＡＨ）の治療に有用である。
【背景技術】
【０００３】
Ａ．ナノ粒子形成／生成に関する背景
医薬品としての適用のためのナノ粒子の開発は、薬物送達系に合わせてカスタマイズされた溶液剤を開発する新規技術の振興に取り組むものである。薬物送達系は、身体における薬物又は他の関連化学物質の吸収、分布、代謝及び排泄速度に良い影響を与えるべきである。さらに薬物送達系は、薬物をその標的受容体に結合させ、受容体のシグナル伝達及び活性に影響を及ぼすべきである。薬物送達材料は、特定の薬物と相溶性があり、容易に結合し、使用後は、正常な排泄経路を介して代謝又は排出される断片に分解され得るべきである。
【０００４】
異なる一手法は、活性成分（ＡＰＩ）をナノ粒子の形態で生成することである。
【０００５】
ナノ粒子組成物は、例えばＵＳ５，２９８，２６２、ＵＳ５，３１８，７６７、ＵＳ５，３２８，４０４、ＵＳ５，３３６，、ＵＳ５，３４０，５６４、ＵＳ５，４６６，４４０、ＵＳ５，５５２，１６０、ＵＳ５，５６０，９３１、ＵＳ５，５７３，７８３、ＵＳ５，５９３，６５７、ＵＳ６，０４５，８２９、ＵＳ６，２６４，９２２、ＵＳ６，４２８，８１４、ＵＳ６，５９２，９０３、ＵＳ６，６５６，５０４、ＵＳ６，９７６，６４７に記載されている。
【０００６】
ＡＰＩナノ粒子は、当技術分野で公知の、例えば製粉、ホモジナイズ、沈殿技術、又は超臨界流体技術を使用して生成することができる。ナノ粒子組成物の生成方法は、ＵＳ５，７１８，３８８、ＵＳ５，８６２，９９９、ＵＳ５，６６５，３３１、ＵＳ５，５４３，１３３、ＵＳ５，５３４，２７０、ＵＳ５，５１０，１１８、ＵＳ５，４７０，５８３、ＵＳ２００９／００２８９４８、及びＥＰ１６５８０５３にも記載されている。
【０００７】
Ｂ．クエン酸シルデナフィルに関する背景
【０００８】
クエン酸シルデナフィルは、化学的に１−［［３−（６，７−ジヒドロ−１−メチル−７−オキソ−３−プロピル−１Ｈ−ピラゾロ［４，３−ｄ］ピリミジン−５−イル）−４−エトキシフェニル］スルホニル］−４−メチルピペラジンクエン酸と指定されており、以下の構造式
【化１】
0005947717.tif 000002
を有する。
【０００９】
クエン酸シルデナフィルは、白色からオフホワイト色の結晶粉末であり、３．５ｍｇ／ｍＬの水への溶解度及び６６６．７の分子量を有する。
【００１０】
その調製方法は、最初にＵＳ５２５０５３４に記載された。クエン酸シルデナフィルは、ＵＳ６４６９０１２に論じられている通り、勃起不全の治療に使用できることが知られている。
【００１１】
クエン酸シルデナフィルは、２５ｍｇ、５０ｍｇ及び１００ｍｇのクエン酸シルデナフィルに等しい、経口投与用の青色フィルムでコーティングされた曲線的なダイヤモンド形の錠剤として製剤化されており、名称バイアグラ（ＶＩＡＧＲＡ）で市販されている。
【００１２】
さらにＷＯ１９９９／０２１５６２は、ＰＤＥＶ阻害剤が、女性の性機能障害の治療に使用できると記載している。
【００１３】
薬理学的特性
経口クエン酸シルデナフィルは急速に吸収され、そのピーク血漿濃度（ｃｍａｘ）は１時間以内に生じる。絶対的な生体利用能は４１％である。食品は吸収を緩慢にするが、シルデナフィル血漿濃度−時間曲線下面積（ＡＵＣ）には影響を及ぼさない。ＡＵＣ及びｃｍａｘは、クエン酸シルデナフィルの１．２５〜２００ｍｇの単回用量にわたって用量に比例した。
【００１４】
吸収及び分布
経口クエン酸シルデナフィルは、急速に吸収される。観測される最大血漿濃度は、絶食状態で経口投与の３０〜１２０分以内（中央値６０分）に達する。ＶＩＡＧＲＡは、高脂肪食と共に摂取されると、その吸収速度が低下し、ｔｍａｘは平均６０分遅延し、ｃｍａｘは平均２９％低下する。
【００１５】
副作用
経口摂取されるクエン酸シルデナフィルは、頭痛、紅潮、視覚的効果、消化不良（ｄｙｓｐｅｒｓｉａ）を引き起こし得ることが知られている。経口クエン酸シルデナフィルの使用は、有機硝酸塩を摂取している対象では禁忌である。
【発明の概要】
【発明が解決しようとする課題】
【００１６】
クエン酸シルデナフィルの水への溶解度は低く（３．５ｍｇ／ｍＬ）、生体利用能が低く（４１％）、副作用があることから、従来の慣習的なクエン酸シルデナフィル製剤の使用に関連するこれら及び他の問題を克服するために、親油性／生体利用能の強化／吸収の増大／副作用の低減／投与量の低減／食品効果の低減が、当技術分野では必要とされている。さらにこれらの問題は、クエン酸シルデナフィルの表面を改質して初回通過効果を低減し、又は代謝を改質すること解決することができる。クエン酸シルデナフィルの慣習的な製剤の他に、経皮／外用適用によって、生体利用能を増大し、且つ／又はクエン酸シルデナフィルの所望の効果を達成するのに必要な時間を低減することができる。本発明は、この需要を満たすものである。
【課題を解決するための手段】
【００１７】
本発明は、親油性／生体利用能の強化／吸収及び溶解速度の増大／副作用の低減／投与量の低減／食品効果の低減を伴う、ナノ構造の（ナノ粒子状の）シルデナフィル塩基、薬学的に許容されるその塩及び共結晶、それらの組成物を記載する。
以下の例に例示する通り、安定剤のすべての組合せが安定なナノ粒子を形成するわけではない。安定なシルデナフィルナノ粒子は、選択された安定剤を使用して、連続流による方法、好ましくはマイクロ流体系の連続流による方法によって生成され得ることが発見された。シルデナフィルという表現は一般に、シルデナフィル塩基、薬学的に許容されるその塩及び共結晶に使用される。
【図面の簡単な説明】
【００１８】
【図１】参照錠剤の経口投与及び２５ｍｇ／ｋｇのナノ構造のシルデナフィルの頬側投与後の初期の時点におけるシルデナフィルの血清濃度
【図２】参照錠剤の経口投与及び２５ｍｇ／ｋｇのナノ構造のシルデナフィルの頬側投与後のシルデナフィルの血清濃度
【図３】クエン酸シルデナフィルのナノ製剤化による可溶性の強化
【図４】参照クエン酸シルデナフィルと比較したナノ構造のクエン酸シルデナフィルの溶解プロファイル
【図５】参照クエン酸シルデナフィル、本発明のナノ構造のクエン酸シルデナフィル及びＣａｒｂｏｐｏｌ  ９７１のＸ線ディフラクトグラム
【図６】再分散の前及び後のクエン酸シルデナフィルナノ粒子の大きさ及びサイズ分布
【図７】ナノ構造のクエン酸シルデナフィルを使用する透過性の強化
【図８】立体顕微鏡によって４０×拡大率で観測した参照クエン酸シルデナフィル（ａ）及び例９のナノ構造のクエン酸シルデナフィル（ｂ）の湿潤性
【図９】異なるＡＰＩ：高分子電解質比を使用するクエン酸シルデナフィルナノ粒子の粒径及びサイズ分布
【図１０】異なるＡＰＩ：逆溶媒比を使用する、クエン酸シルデナフィルナノ粒子の粒径及びサイズ分布
【図１１】異なるＡＰＩ：逆溶媒比を使用するシルデナフィル塩基ナノ粒子の粒径及びサイズ分布
【図１２】（表１）経口Ｖｉａｇｒａ及び頬側シルデナフィルのナノ製剤投与の主な薬物動態パラメーター
【図１３】（表２）クエン酸シルデナフィルの粒径に対する流速の効果
【図１４】（表３）クエン酸シルデナフィルの粒径に対する流速の効果
【発明を実施するための形態】
【００１９】
本発明は、約５００ｎｍ未満の平均粒径を有するナノ構造のシルデナフィル塩基、薬学的に許容されるその塩及び共結晶を含む。
【００２０】
本発明のナノ構造のシルデナフィル塩基、薬学的に許容されるその塩及び共結晶は、５００ｎｍ〜５０ｎｍ、好ましくは３５０ｎｍ〜５０ｎｍ、好ましくは１００ｎｍ〜５０ｎｍの平均粒径を有する。
【００２１】
本発明はさらに、
（ａ）約５００ｎｍ未満の平均粒径を有するナノ構造のシルデナフィル塩基、薬学的に許容されるその塩又は共結晶、
（ｂ）少なくとも１つのアニオン性高分子電解質又は安定剤又はそれらの混合物又は立体的及び静電気的安定化のための任意の追加の安定剤
を含む、安定なナノ構造のシルデナフィル組成物に関する。
【００２２】
本発明の組成物は、好ましくは連続流反応器内で、最も好ましくはマイクロ流体系の連続流反応器内で調製される。
【００２３】
本発明の組成物は、約５００ｎｍ未満、好ましくは５００ｎｍ〜５０ｎｍ、好ましくは３５０ｎｍ〜５０ｎｍ、好ましくは１００ｎｍから５０ｎｍの平均粒径を有するシルデナフィル塩基又は薬学的に許容されるその塩又は共結晶を含む。
【００２４】
本発明の組成物では、（ａ）シルデナフィル塩基又は薬学的に許容されるその塩又は共結晶は、シルデナフィル塩基又は薬学的に許容されるその塩又は共結晶と他の添加剤（賦形剤）を含まない少なくとも１つの安定剤又は高分子電解質との混合総重量に対して、重量で約９９．５％〜約０．００１％、約９５％〜約０．１％、及び約９０％〜約０．５％からなる群から選択される量で存在し、（ｂ）安定剤又は高分子電解質は、シルデナフィル塩基又は薬学的に許容されるその塩又は共結晶と他の添加剤（賦形剤）を含まない少なくとも１つの安定剤との混合総乾燥重量に対して、重量で約０．５％〜約９９．９９９％、約５．０％〜約９９．９％、及び約１０％〜約９９．５％からなる群から選択される量で存在する。
【００２５】
本発明の組成物では、シルデナフィル塩基又は薬学的に許容されるその塩又は共結晶は、結晶相、非晶質相、半結晶相、半非晶質相、及び任意の多形体でのその混合物から選択される相で使用することができる。
【００２６】
本発明の組成物の調製では、アニオン性高分子電解質、好ましくは核酸、タンパク質、タイコ酸、ポリペプチド及び多糖（ペクチン、カラゲニン、アルギン酸塩、カルボキシメチルセルロース（天然高分子電解質）など）、並びにポリ（スチレンスルホン酸ナトリウム）（ＰＳＳ）並びにポリ（アクリル酸）及びアリルエステル又はスクロース又はペンタエリスリトール（ｐｅｎｔａｅｒｙｔｈｒｉｏｌ）で架橋されたその誘導体（例えば、Ｃａｒｂｏｐｏｌ  ２６２３、Ｃａｒｂｏｐｏｌ  ９７１Ｐ、Ｃａｒｂｏｐｏｌ  ９８０、Ｐｅｍｕｌｅｎ  ＴＲ１、Ｐｅｍｕｌｅｎ  ＴＲ２）、ポリ（メタ）アクリレート系ポリマー及びコポリマー（Ｅｕｄａｒｇｉｔ（登録商標））（合成）；非イオン性の安定剤、好ましくはポリ（ビニルピロリドン）、ポリ（２−エチル−２−オキサゾリン）、ポリ（メチルビニルエーテル）、ポリビニルアルコール、１−エテニル−２−ピロリジノンとの酢酸エテニルエステルポリマー（ＰＶＰ／ＶＡコポリマー）、ポリ（エチレングリコール）及びその誘導体（例えば、ＰＥＧ２０００、６０００、３５０００）、エチレンオキシド及びプロピレンオキシドブロックコポリマー及びその誘導体（例えば、Ｐｌｕｒｏｎｉｃ  １０５００、６１００、６８００）、並びにポリオキシエチレンソルビタン脂肪酸エステル（例えば、Ｔｗｅｅｎ（登録商標）２０及びＴｗｅｅｎ（登録商標）８０（ＩＣＩ  Ｓｐｅｃｉａｌｉｔｙ  Ｃｈｅｍｉｃａｌｓ）などの、例えば市販のＴｗｅｅｎ（登録商標）製品）；並びに追加の安定剤としての、好ましくはヒドロキシル−プロピル−セルロース誘導体、ラウリル硫酸ナトリウム、ドデシルベンゼンスルホン酸ナトリウム、トコフェリルポリエチレングリコールスクシネート、ポリエトキシ化ヒマシ油及びその誘導体（ｄｅｒｉｖａｔｅｉｖｅ）、任意のカチオン性安定剤、好ましくは塩化ラウリルトリメチルアンモニウム、塩化アルキルベンジルメチルアンモニウム、臭化アルキルベンジルジメチルアンモニウム、臭化ベンジルトリメチルアンモニウム、塩化ベンザルコニウム、臭化ヘキサデシルトリメチルアンモニウムを使用することができる。
【００２７】
本発明の組成物の利点には、それに限定されるものではないが、（１）錠剤又は他の固体剤形の大きさがより小さく、有益な経皮／外用適用をもたらすこと、（２）慣習的なクエン酸シルデナフィルの形態と比較して、同じ薬理学的効果を得るのに必要な薬物の用量が少ないこと、（３）慣習的なクエン酸シルデナフィルの形態と比較して、生体利用能が高いこと、（４）薬物動態プロファイルが改善されていること、（５）慣習的な同じ活性化合物の形態と比較して、クエン酸シルデナフィルナノ粒子の溶解速度が速いこと、（６）クエン酸シルデナフィルナノ粒子の代謝が改質されていることが含まれる。
【００２８】
本発明の別の態様は、連続流反応器内で、シルデナフィル塩基又は薬学的に許容されるその塩又は共結晶の適切な溶液と、１つ又は複数の安定剤又は高分子電解質又はその混合物の溶液とを、所望に応じて薬学的に許容される酸又は塩基の存在下で混合するステップを含む、ナノ構造のシルデナフィル塩基又は薬学的に許容されるその塩又は共結晶を調製する方法である。
【００２９】
好ましくは、本発明の組成物を調製するこの方法は、（１）シルデナフィル塩基又は薬学的に許容されるその塩又は共結晶及び任意選択により１つ又は複数の安定剤又は高分子電解質又はその混合物を適切な溶媒に溶解するステップと、（２）ステップ（１）の製剤を、１つ又は複数の高分子電解質又は安定剤又はその混合物を含む溶液に、所望に応じて薬学的に許容される酸又は塩基の存在下で添加するステップと、（３）ステップ（２）から製剤を沈殿させるステップによって実施される。
【００３０】
好ましくは、本発明の組成物の調製方法は、（１）シルデナフィル塩基又は薬学的に許容されるその塩又は共結晶及び１つ又は複数の安定剤を適切な溶媒に溶解するステップと、（２）ステップ（１）の製剤を、ステップ（１）の溶液に、１つ又は複数の高分子電解質又は安定剤又はその混合物を含む溶液に、所望に応じて薬学的に許容される酸又は塩基の存在下で添加するステップと、（３）ステップ（２）から製剤を沈殿させるステップによって実施される。
【００３１】
本発明の別の好ましい実施形態は、該組成物の調製方法が、（１）シルデナフィル塩基又は薬学的に許容されるその塩又は共結晶及び１つ又は複数の安定剤を適切な溶媒に溶解するステップと、（２）ステップ（１）の製剤を、薬学的に許容される酸又は塩基を含む溶液に添加するステップと、（３）ステップ（２）から製剤を沈殿させるステップによって実施される実施形態である。
【００３２】
この方法は、（ａ）互いに混和するが、シルデナフィル塩基又は薬学的に許容されるその塩又は共結晶がその一方にしか溶解しない２つの異なる溶媒を使用するステップ、又は（ｂ）シルデナフィル塩基又は薬学的に許容されるその塩又は共結晶の高分子電解質複合体が実質的にナノ構造の粒子を形成する２つのステップにおいて同じ溶媒を使用するステップ（但し、適用される高分子電解質、安定剤（単数又は複数）は、使用する溶媒に溶解するという制限が付く）によって実施される。
【００３３】
好ましい連続流反応器として、Ｉ．Ｈｏｒｎｙａｋ、Ｂ．Ｂｏｒｃｓｅｋ及びＦ．Ｄａｒｖａｓによる刊行物「Ｍｉｃｒｏｆｌｕｉｄ  Ｎａｎｏｆｌｕｉｄ」ＤＯＩ  １０．１００７／ｓ１０４０４−００８−０２５７−９に記載のマイクロ流体系の連続流反応器が使用される。
【００３４】
本発明の方法において、化学的沈殿に２つの異なる溶媒が使用される場合、それらの溶媒は、互いに混和しなければならず、但しシルデナフィルはその一方にしか溶解しない。かかる溶媒は、ジメチルスルホキシド、エタノール、ｉ−プロパノール、テトラヒドロフラン、アセトン、メチルエチルケトン、ジメチルホルムアミド、ジエチレングリコールエチルエーテル、好ましくはピリジンであってよい。高分子電解質錯体の形成には、好ましくは水系の溶液を使用することができる。
【００３５】
ナノ構造のシルデナフィル塩基又は薬学的に許容されるその塩又は共結晶の粒径は、使用する溶媒、流速、及びシルデナフィルと安定剤の比によって影響を受けることがある。
【００３６】
本発明の別の態様は、生物学的に関連する媒体、例えば生理食塩水、ｐＨ＝２．５のＨＣｌ溶液における、シルデナフィルのナノサイズの固体形態の良好な／即時再分散性を対象とする。
【００３７】
本発明の別の態様は、本発明の安定なナノ構造のシルデナフィル塩基又は薬学的に許容されるその塩又は共結晶又はそれらの組成物、及び任意選択により薬学的に許容される補助材料を含む医薬組成物である。
【００３８】
本発明の医薬組成物は、（ａ）経口、肺、直腸、結腸、非経口、大槽内、腟内、腹腔内、眼、耳、局所、頬側、経鼻及び外用投与からなる群から選択される投与に合わせて製剤化され、（ｂ）液体分散剤、ゲル剤、エアゾール剤、軟膏剤、クリーム剤、凍結乾燥させた製剤、頬側フィルム、錠剤、カプセル剤からなる群から選択される剤形に製剤化され、（ｃ）制御放出製剤、急速溶融製剤、遅延放出製剤、延長放出製剤、拍動的放出製剤、並びに即時放出及び制御放出の混合製剤からなる群から選択される剤形に製剤化され、又は（ｄ）（ａ）、（ｂ）及び（ｃ）の任意の組合せに製剤化され得る。
【００３９】
組成物は、経口（固体、液体）、腟内、直腸、局所（散剤、軟膏剤、ゲル又はドロップ剤）、又は外用投与等のための様々な種類の添加剤（賦形剤）を添加することによって製剤化することができる。
【００４０】
本発明の最も好ましい剤形は、頬側フィルム及びゲル剤形であるが、任意の薬学的に許容される剤形を利用することができる。
【００４１】
ヒトの身体への経口送達のために、ナノ粒子をそれらの水性分散液として、最終的な剤形として投与することもできる。これは、ナノ粒子の形成後のさらなる処理なしに送達する一手段である。しかし、水性環境における薬物若しくはポリマーの安定性の低さ、又は薬物の味の悪さにより、コロイド粒子を固体剤形に、すなわちカプセル剤及び錠剤に組み込む必要があり得る。
【００４２】
或いは、例えば適切な充填剤をコロイド分散液と共に造粒して造粒物（ｇｒａｎｕｌａｔｉｏｎ）を形成することによって、コロイド粒子の水性分散液を液体として固体剤形に組み込むことができる。その後、かかる顆粒はカプセルに充填され、又は錠剤に圧縮され得る。或いは、例えば流動床内の担体としての糖ペレット（ｓｕｇａｒ−ｐｅｌｌｅｔ）上に、分散液を積層することによって、ナノ粒子の固体形態を生成することができる。錠剤のコア、又は顆粒若しくはペレットのこれらの製造方法では、その後コーティングステップを実施することにより、フィルムコーティングされた錠剤又はカプセル剤におけるフィルムコーティングされた顆粒を最終的な剤形として提示する潜在的な可能性が生じ得る。
【００４３】
非経口注入に適した組成物は、生理的に許容される水性又は非水性の滅菌溶液剤、分散剤、懸濁剤又はエマルジョン、及び注入可能な滅菌溶液剤又は分散剤に再構成するための滅菌散剤を含むことができる。適切な水性及び非水性の担体、賦形剤（希釈剤）、溶媒又はビヒクルの例には、水、エタノール、ポリオール（プロピレングリコール、ポリエチレン−グリコール、グリセロール等）、適切なその混合物、植物油（オリーブ油など）及びオレイン酸エチルなどの注入可能な有機エステルが含まれる。適切な流動性は、例えばレシチンなどのコーティングを使用すること、分散剤の場合には必要な粒径を維持すること、及び界面活性剤を使用することによって維持することができる。
【００４４】
経口投与のための固体剤形には、それに限定されるものではないが、カプセル剤、錠剤、丸剤、フィルムコーティングされた錠剤、丸剤、散剤及び顆粒剤が含まれる。かかる固体剤形では、活性剤は、以下の（ａ）クエン酸ナトリウム又はリン酸二カルシウムなどの１つ又は複数の不活性な添加剤（賦形剤）（又は担体）、（ｂ）デンプン、ラクトース、スクロース、グルコース、マンニトール及びケイ酸などの充填剤又は増量剤、（ｃ）カルボキシメチルセルロース、アルギン酸塩、ゼラチン、ポリビニルピロリドン、スクロース及びアカシアなどの結合剤、（ｄ）グリセロールなどの湿潤剤、（ｅ）寒天、炭酸カルシウム、バレイショ又はタピオカデンプン、アルギン酸、特定の複合ケイ酸塩及び炭酸ナトリウムなどの崩壊剤、（ｆ）パラフィンなどの溶解遅延剤（ｓｏｌｕｔｉｏｎ  ｒｅｔａｒｄｅｒ）、（ｇ）第４級アンモニウム化合物などの吸収促進剤、（ｈ）セチルアルコール及びグリセロールモノステアレートなどの湿潤剤、（ｉ）カオリン及びベントナイトなどの吸着剤、（ｊ）メタクリル酸／メタクリレートエステル、酢酸フタル酸ポリビニル、酢酸フタル酸セルロース、ヒドロキシプロピルメチルセルロース、ヒドロキシプロピルエチルセルロース、エチルセルロース、メチルセルロースとしてのフィルムコーティング材料、並びに（ｉ）タルク、ステアリン酸カルシウム、ステアリン酸マグネシウム、固体ポリエチレングリコール、ラウリル硫酸ナトリウム又はその混合物などの滑沢剤の少なくとも１つと混合される。カプセル剤、錠剤及び丸剤では、剤形は、緩衝剤を含むこともできる。
【００４５】
経口投与のための液体剤形には、薬学的に許容されるエマルジョン、溶液剤、懸濁剤、シロップ及びエリキシル剤が含まれる。液体剤形は、シルデナフィル塩基又は薬学的に許容されるその塩又は共結晶に加えて、水又は他の溶媒、可溶化剤及び乳化剤などの、当技術分野で一般に使用される不活性賦形剤（希釈剤）を含むことができる。例示的な乳化剤は、エチルアルコール、イソプロピルアルコール、炭酸エチル、酢酸エチル、ベンジルアルコール、安息香酸ベンジル、プロピレングリコール、１，３−ブチレングリコール、ジメチルホルムアミド、綿実油、落花生油、トウモロコシ胚芽油、オリーブ油、ヒマシ油及びゴマ油などの油、グリセロール、テトラヒドロフルフリルアルコール、ポリエチレングリコール、ソルビタンの脂肪酸エステル、又はこれらの物質の混合物等である。
【００４６】
かかる不活性賦形剤（希釈剤）以外では、組成物は、湿潤剤、乳化剤及び懸濁化剤、甘味剤、香味剤、並びに賦香剤などのアジュバントを含むこともできる。
【００４７】
本発明の医薬組成物は、親油性／生体利用能の強化／吸収及び溶解速度の増大／副作用の低減を示し、男性及び女性の性機能障害及び肺動脈高血圧の治療において、慣習的なクエン酸シルデナフィルの形態と比較して少ない投与量で使用することができる。
【００４８】
本発明はまた、本明細書に開示の新規のシルデナフィルナノ粒子を使用して、勃起不全、女性の性機能障害及び肺動脈高血圧（ＰＡＨ）を治療する方法を対象とする。
【００４９】
Ａ．本発明のシルデナフィルナノ粒子の好ましい特徴
１．高い生体利用能
本発明のナノ構造のシルデナフィル塩基又は薬学的に許容されるその塩又は共結晶組成物は、従来公知の慣習的なクエン酸シルデナフィル製剤と比較して、高い生体利用能、急速な作用発現、食品効果の低減及び必要用量の低減を示すことが提案される。
【実施例】
【００５０】
（例１）
イヌにおける２つのシルデナフィル製剤の相対的な生体利用能の比較
この試験の目的は、摂食状態で経口投与された例９の試験用頬側製剤（ナノサイズのシルデナフィル組成物）及び参照Ｖｉａｇｒａ錠剤の相対的な生体利用能を調査することであった。
【００５１】
動物
ビーグル犬は、薬物動態試験に適した非げっ歯類種であり、規制当局に許容されている。ビーグル犬は、容易に利用可能であり、扱い、飼育及び投与が容易であり、各個々の動物における全血漿レベル曲線の調査に適している。
【００５２】
全身曝露を、試験品目及び参照品目の両方について同じ３匹のイヌで調査した。この群の大きさは、大型動物における薬物動態試験に最適である。
【００５３】
動物に、Ｓｓｎｉｆｆ、Ｓｐｅｚｉａｌｄｉａｅｔｅｎ  ＧｍｂＨ製のイヌ用のｓｓｎｉｆｆ  Ｈｄ−Ｈ食を与えた。食餌は、ビーグル犬１匹につき１日３００ｇをほぼ同時に与えた。翌朝、残りの食餌を撤去した。
【００５４】
投与の前に動物を終夜絶食させ、処理当日、投与の１時間前に、動物に標準食約１５０ｇを与えた。投与の約４時間後にも、別の食餌１５０ｇを与えた。
【００５５】
投与
シルデナフィル製剤の相対的な生体利用能を、単回用量により（イヌ１匹当たり２５ｍｇは、非毒性の経口用量である）、２つの期間による試験で調査した。固体ナノ構造の処方を、口の前部分の粘膜表面上に置き、イヌの口を１５分間保持して製剤を吸収させることによって、頬側投与を実施した。製剤は口内ですぐに溶解し、１５分後には投与した用量は残っていなかった。
【００５６】
採血及び血漿分離
シルデナフィルの血漿レベルを決定するために、血液約３ｍｌを、抗凝固剤としてリチウムヘパリンを入れたプラスチックバイアルに収集した。採血の時点は、以下の投与前（０分）と、投与の１５分、３０分、４５分、１時間、１．５時間、２時間、３時間、６時間、９時間、１２時間、２４時間及び４８時間後の両方であった。
【００５７】
血液を、前腕の橈側皮静脈（ｖ．ｃｅｐｈａｌｉｃａ  ａｎｔｅｂｒａｃｈｉｉ）又は伏在静脈（ｖ．ｓａｐｈｅｎａ）から、使い捨ての滅菌針を用いて採取した。採取後、血液を遠心分離にかけるまで、クラッシュアイス上で冷却し続けた。採血後６０分以内に、血液を４℃で１０分間、２，０００ｇで遠心分離にかけることによって、血漿試料を調製した。分離した血漿（約１ｍｌ）を、エッペンドルフ管に移した。血漿試料をすぐに凍結させ、分析まで超低温フリーザー（−２０±５℃）で保存した。
【００５８】
シルデナフィルの濃度を、信頼できるクロマトグラフィーによる生体分析法を使用して決定した。
【００５９】
薬物動態評価
薬物動態評価を、ＷｉｎＮｏｎｌｉｎ  Ｐｒｏｆｅｓｓｉｏｎａｌ  Ｖｅｒｓｉｏｎ  ４．０．１ソフトウェア（Ｐｈａｒｓｉｇｈｔ  Ｃｏｒｐｏｒａｔｉｏｎ、ＵＳＡ）を使用するＡＴＲＣの解析部門（Ａｎａｌｙｔｉｃａｌ  Ｄｅｐａｒｔｍｅｎｔ）で実施した。個々の血漿レベル対時間曲線を、非コンパートメント法を使用して評価した。
【００６０】
結果
Ｖｉａｇｒａ錠剤の経口投与及びナノ構造のシルデナフィルの頬側投与の両方によって（どちらの場合も用量２５ｍｇ）、１５分〜４８時間の間隔で二相性プロファイルを示す検出可能な血清濃度が得られた。ナノ構造のシルデナフィルの頬側吸収は、より速い作用発現を伴って生じた。頬側投与の血漿濃度は、早くも投与の１５分後に検出することができたが、錠剤の投与後のこの時点では、血漿におけるシルデナフィルは検出できなかった。さらに頬側製剤では、シルデナフィルの血漿濃度は３０分後にさらに高かった（図２）。
【００６１】
すべての試験期間（０〜４８時間）についての曲線下面積（ＡＵＣｌａｓｔ）、ｃｍａｘ及びｔｍａｘを、曲線から算出し、市販薬物と比較したナノサイズの製剤の相対的な生体利用能（Ｆｒｅｌ）を決定した（図１２（表１））。２つの製剤及び投与経路は、非常に類似した薬物動態プロファイルを有しており、ｔｍａｘ値は実質的に同一であった。曝露（ＡＵＣ）及びｃｍａｘ値は、市販薬物の経口投与と比較して、頬側投与では相対的な生体利用能が低く、６２％である（図１、図１２（表１））。
【００６２】
全体的に、ナノ構造のシルデナフィルの頬側投与では、血漿中にシルデナフィルがより急速に現れ、類似の動態プロファイルを示すものの、生体利用能は低い。さらに、摂食なし／絶食の効果は、頬側経路の場合に期待することができる。
【００６３】
図１：参照錠剤の経口投与及び２５ｍｇ／ｋｇのナノ構造のシルデナフィルの頬側投与後の初期の時点におけるシルデナフィルの血清濃度
【００６４】
図２：参照錠剤の経口投与及び２５ｍｇ／ｋｇのナノ構造のシルデナフィルの頬側投与後のシルデナフィルの血清濃度
【００６５】
図１２（表１）：経口Ｖｉａｇｒａ及び頬側シルデナフィルのナノ製剤投与の主な薬物動態パラメーター
【００６６】
２．本発明のナノ構造のシルデナフィル塩基又は薬学的に許容されるその塩又は共結晶組成物の溶解度及び溶解プロファイル
本発明のナノ構造のシルデナフィル塩基又は薬学的に許容されるその塩又は共結晶組成物は、小さい粒径及びナノ構造の粒子形成に起因して、高い溶解度及び溶解プロファイルを有する。より急速な溶解は、一般に、より急速な作用発現及び高い生体利用能をもたらすため、投与される活性剤が急速に溶解することが好ましい。
【００６７】
（例２）
Ｃｍａｘの決定
参照ＡＰＩと比較した例９のナノ構造のクエン酸シルデナフィルの溶解度を、蒸留水中、ＵＶ−ＶＩＳ測定（Ｈｅｌｉｏｓ  Ａｌｆａ  ＵＶ分光光度計）によって波長２９２ｎｍ及び室温で決定した。０．４５μｍの使い捨てシリンジフィルターによって、再分散した試料を濾過した。溶液中のナノ粒子の存在を調べるために、赤色レーザーポインターを波長６７０ｎｍで操作してその溶液に照射した。散乱が観測されなかった場合は、濾過が成功し、溶液はナノ粒子を含有していないものとした。
【００６８】
ナノ構造のクエン酸シルデナフィルの溶解度は２４．５ｍｇ／ｍＬであったが、これは、蒸留水におけるクエン酸シルデナフィルの溶解度よりも６．８倍高い。
【００６９】
図３：クエン酸シルデナフィルのナノ製剤化による溶解度の増大
【００７０】
（例３）
ナノサイズの組成物の速い溶解速度
参照ＡＰＩと比較した例９のナノ構造のクエン酸シルデナフィルの溶解速度を、蒸留水中、ＵＶ−ＶＩＳ測定（Ａｇｉｌｅｎｔ  ８４５３）によって波長２９２ｎｍ及び室温で決定した。参照クエン酸シルデナフィル３７．５ｍｇを、蒸留水１．５ｍＬに懸濁させ、クエン酸シルデナフィル３７．５ｍｇを含有するナノ構造のクエン酸シルデナフィル粉末４０．７６ｍｇを、蒸留水１．５ｍＬに懸濁させた。懸濁液を、１秒、１、３及び５分間撹拌し、次いで０．４５μｍの使い捨てシリンジフィルターによって濾過した。溶液中のナノ粒子の存在を調べるために、赤色レーザーポインターを波長６７０ｎｍで操作してその溶液に照射した。散乱が観測されなかった場合は、濾過が成功し、溶液はナノ粒子を含有していないものとした。
【００７１】
結果は著しい差異を示した。最初の１秒間に、ナノ構造のクエン酸シルデナフィルから溶解したクエン酸シルデナフィルの量は、参照と比較して６．１９倍高かった。
【００７２】
図４：参照クエン酸シルデナフィルと比較したナノ構造のクエン酸シルデナフィルの溶解プロファイル
【００７３】
３．本発明のナノ構造のシルデナフィル塩基又は薬学的に許容されるその塩又は共結晶組成物の結晶学的構造
固体薬物の化学的安定性は、薬物の結晶状態によって影響を受ける。多くの薬物物質は、多形を示す。それぞれの結晶状態は、異なる化学反応性を有する。薬物のそれらの非晶質形での安定性は、非晶質状態の自由エネルギーレベルが高いことから、それらの結晶形の薬物の安定性よりも一般に低い。
【００７４】
粉砕などの機械的ストレスによってもたらされる固体薬物の化学的安定性の低下は、結晶状態の変化によるものである。
【００７５】
固体薬物の化学的安定性は、表面積の差異により、薬物の結晶状態の影響も受ける。薬物の固体表面上で進行する反応について、表面積の増加は、反応に関与する薬物の量を増大し得る。
【００７６】
（例４）
結晶学的構造の決定
本発明の安定な非晶質／部分結晶／結晶／多形体のシルデナフィル塩基又は薬学的に許容されるその塩又は共結晶組成物は、参照結晶と比較して、その表面積の広さに起因して著しく高い溶解度を示す。
【００７７】
Ｃａｒｂｏｐｏｌ  ９７１（アリルエーテルで架橋されたアクリル酸ポリマー）を使用して高分子電解質錯体を形成することによって調製した例９のクエン酸シルデナフィルナノ粒子の構造を、Ｘ線回折分析（Ｐｈｉｌｉｐｓ  ＰＷ１０５０／１８７０ＲＴＧ粉末回折計）で調査した。測定は、ナノ構造のクエン酸シルデナフィル組成物が部分結晶であることを示した。１５〜２０の２θ値の広範な反射は、Ｃａｒｂｏｐｏｌ  ９７１の非晶質構造を示している。ナノサイズのクエン酸シルデナフィルのＸＲＤディフラクトグラムによって、結晶性クエン酸シルデナフィルの特徴的な反射を見出すことができるが、強度は低い。これによって、ナノ化（ｎａｎｏｎｉｚａｔｉｏｎ）が、部分結晶性クエン酸シルデナフィル形態をもたらしたことが示された。Ｘ線ディフラクトグラムを図６に示す。
【００７８】
ディフラクトグラムに基づくと、参照クエン酸シルデナフィルの粒径は１〜２μｍであるが、ナノサイズのクエン酸シルデナフィルは１００ｎｍ未満の粒径を有すると結論付けることができる。
【００７９】
図５：参照クエン酸シルデナフィル、本発明のナノ構造のクエン酸シルデナフィル及びＣａｒｂｏｐｏｌ  ９７１のＸ線ディフラクトグラム
【００８０】
４．本発明のナノ構造のシルデナフィル塩基又は薬学的に許容されるその塩又は共結晶組成物の再分散性プロファイル
本発明のナノ構造のシルデナフィル塩基又は薬学的に許容されるその塩又は共結晶組成物のさらなる特徴は、界面活性剤（単数又は複数）によって安定化した乾燥ナノ粒子が、即座に、又はマンニトール、スクロースなどの従来の再分散剤を添加することによって再分散できるということである。
【００８１】
（例５）
再分散性試験
再分散性試験を実施して、蒸留水における例９のナノ構造のクエン酸シルデナフィルの溶解度を決定した。凍結乾燥させたナノ構造のクエン酸シルデナフィル１５ｍｇ及びマンニトール５０ｍｇを、激しく撹拌しながら蒸留水１０ｍＬに再分散させた。再分散させた試料の粒径を、ＤＬＳ法（Ｎａｎｏｔｒａｃ  ｉｎｓｔｒｕｍｅｎｔ、Ｍｉｃｔｒｏｔｒａｃ  Ｃｏ．、ＵＳＡ）によって検出した。
【００８２】
再分散させたナノ構造のクエン酸シルデナフィルの主な粒径（強度に基づく平均）は、ｄ＝２３０ｎｍであり、ｄ（９０）値は、図７に示される通り３６８ｎｍである。
【００８３】
ナノ製剤化によって得られる著しい利益は、本発明のクエン酸シルデナフィルナノ粒子が、乾燥／固体製剤化の手順後に類似の平均粒径を有した状態で再分散し得るということである。剤形は、再分散後に類似の平均粒径を有するので、ナノ粒子の形成によって得られる利益を喪失することはない。本発明に適したナノサイズは、約２９０ｎｍ未満の平均粒径である。
【００８４】
図６：再分散の前及び後のクエン酸シルデナフィルナノ粒子の大きさ及びサイズ分布。
【００８５】
５．本発明のナノ構造のシルデナフィル塩基又は薬学的に許容されるその塩又は共結晶組成物の吸収及び透過性プロファイルを増大する親油性の強化
細胞膜のリン脂質性に起因して、経口投与後に腸管壁から吸収されるだけでなく、標的組織においてその薬理学的作用を発揮することができる薬物化合物には、特定の度合いの親油性が必要とされることが多い（Ｆ．Ｋｅｓｉｓｏｇｌｏｕら、「薬物送達の進展の概説（Ａｄｖａｎｃｅｄ  Ｄｒｕｇ  Ｄｅｌｉｖｅｒｙ  Ｒｅｖｉｅｗｓ）」５９（２００７年）６３１〜６４４頁）。
【００８６】
シルデナフィルの親油性は、ナノ粒子が沈殿する際に、親油性の安定剤及び／又はポリマー主鎖上に親油性側鎖基を有する安定剤及び／又は両親媒性安定剤を使用することによって増大することができる。適用される安定剤の親油性の性質又は親油性の側鎖基に起因して、本発明のシルデナフィルナノ粒子の親油性だけでなく、吸収及び透過性が増大し得る。
【００８７】
例えばキトサンを使用して、経粘膜の吸収強化に起因する腸上皮の傍細胞透過性を増大することができる。
【００８８】
薬物送達の目的で使用される大部分の両親媒性コポリマーは、疎水性セグメントとしてポリエステル又はポリ（アミノ酸）誘導体のいずれかを含有する。医薬品の対象となるポリエーテルの大部分は、ポロキサマーファミリー、すなわちポリプロピレングリコール及びポリエチレングリコールのブロックコポリマーに属する。
【００８９】
（例６）
インビトロ透過性の比較試験
インビトロ実験を、オートサンプラーを備えた垂直フランツ型拡散セル（Ｈａｎｓｏｎ  Ｍｉｃｒｏｅｔｔｅ  ＴＭ  Ｔｏｐｉｃａｌ＆Ｔｒａｎｓｄｅｒｍａｌ  Ｄｉｆｆｕｓｉｏｎ  Ｃｅｌｌ  Ｓｙｓｔｅｍ、Ｈａｎｓｏｎ  Ｒｅｓｅａｒｃｈ  Ｃｏｒｐｏｒａｔｉｏｎ）で実施した。透過性実験中、クエン酸シルデナフィル溶液３００μｌを、ドナー相としてのＰｒｏｒａｆｉｌ膜に置いた。有効な拡散表面積は１．７６７ｃｍ２であった。アクセプター相は、すべての場合において蒸留水とした。すべての測定を３７℃で実施し、６つの平行試料を調査した。
【００９０】
透過性試験では、クエン酸シルデナフィルの参照懸濁剤２４．５ｍｇ／ｍＬ及び例９のナノ構造のクエン酸シルデナフィル溶液２４．５ｍｇ／ｍＬを調製し、濾過した後に使用した。どちらの場合も、図８に見られる通りの透過量が検出された。
【００９１】
結果は、著しい差異を示した。最初の３０分以内に、ナノ構造のクエン酸シルデナフィルから調製したドナー溶液から浸透したクエン酸シルデナフィルの量は、参照と比較して３９０％多かった。
【００９２】
図７：ナノ構造のクエン酸シルデナフィルを使用する透過性の強化
【００９３】
６．本発明のナノ構造のシルデナフィル塩基又は薬学的に許容されるその塩又は共結晶組成物の急速な表面湿潤プロファイル
クエン酸シルデナフィルが溶解するためには、まずその表面が周りの流体によって湿潤されなければならない。ナノサイズの部分結晶形は、安定剤（単数又は複数）及び活性な医薬品成分の性質により、疎水性及び親水性の相互反応を発現する化学的に無作為化された表面を有し、それによって湿潤性を改善することができる。本発明のクエン酸シルデナフィルナノ粒子の表面が、親水性の基／安定剤（単数又は複数）によって官能化される場合、親水性が高度であるほど、元の結晶形と比較して表面は急速に湿潤し、急速に溶解する。本発明のクエン酸シルデナフィルナノ粒子のこの進化した特性は、再分散性試験の結果によって支持される。ナノ構造のクエン酸シルデナフィル粒子のより大きい表面積及び安定剤（単数又は複数）の親水性基に起因して、表面の湿潤は、結晶形の湿潤よりも急速である。
【００９４】
（例７）
ナノ構造のシルデナフィル塩基又は薬学的に許容されるその塩又は共結晶湿潤性の視覚的観測
ナノ構造のクエン酸シルデナフィル粒子の湿潤性を、蒸留水中で調査し、ＣＣＤカメラを備えた実体顕微鏡によって視覚化した。０．１ｍｇの参照及びナノ構造のシルデナフィル粉末を、スライドに置き、次いで一滴の蒸留水を粉末に添加した。ナノ構造のクエン酸シルデナフィル粉末は、すぐに膨潤し始め、湿潤し終えたが、参照クエン酸シルデナフィル粒子は、図８に示す通り凝集状態を維持した。
【００９５】
図８：立体顕微鏡によって４０×拡大率で観測した参照クエン酸シルデナフィル（ａ）及び例９のナノ構造のクエン酸シルデナフィル（ｂ）の湿潤性
【００９６】
Ｂ．組成物
本発明は、立体的に及び／又は静電気的に粒子を安定にする少なくとも１つの安定剤を含む、ナノサイズのシルデナフィル塩基、薬学的に許容されるその塩及び共結晶ナノ構造粒子の形成を提供する。
【００９７】
安定剤は、好ましくは、シルデナフィル塩基、薬学的に許容されるその塩及び共結晶と関連又は相互作用するが、シルデナフィル塩基、薬学的に許容されるその塩及び共結晶又は安定剤自体とは化学的に反応しない。
【００９８】
本発明のシルデナフィル塩基、薬学的に許容されるその塩及び共結晶のナノ粒子は、生体適合性若しくは生分解性の高分子電解質を使用して錯体化することによって形成することができ、又は安定剤（単数又は複数）を使用する溶媒−逆溶媒沈殿法によって調製することができる。ナノサイズのクエン酸シルデナフィルの調製したコロイド溶液の安定性は、錯体化と立体的又は静電気的粒子安定化との組合せによって増大することができる。さらに追加の安定剤を使用して、本発明のシルデナフィル塩基、薬学的に許容されるその塩及び共結晶の粒径を低減し、制御することができる。
【００９９】
シルデナフィル塩基、薬学的に許容されるその塩及び共結晶ナノ粒子の粒径
本発明は、動的光散乱法によって測定して約５００ｎｍ未満の平均粒径を有するシルデナフィル塩基、薬学的に許容されるその塩及び共結晶ナノ粒子を含有する。
【０１００】
「約５００ｎｍ未満の平均粒径」とは、シルデナフィル塩基、薬学的に許容されるその塩及び共結晶ナノ粒子の少なくとも５０％が、前述の技術によって測定して数／強度による平均未満、すなわち約５００ｎｍ未満等の粒径を有することを意味する。
【０１０１】
（例８）
ナノ構造のシルデナフィルの生成
実験中、クエン酸シルデナフィルナノ粒子を、マイクロ流体系の連続流反応器内で調製した。出発溶液として、蒸留水１００ｍＬに溶解したクエン酸シルデナフィル（ＳＤ）２５０ｍｇを使用した。調製した溶液を、供給ユニットを使用して流速３ｍＬ／分で反応器ユニットを通過させた。一方、第２の供給ユニットを使用して、蒸留水１００ｍＬに溶解したＣａｒｂｏｐｏｌ  ９７１（ＣＤ）（Ｌｕｂｒｉｓｏｌ）２．５〜２５ｍｇの溶液を、流速１ｍＬ／分で混合ユニットを通過させ、そこで第１の反応器ユニットから送り出されるクエン酸シルデナフィルを含有する溶液と混合した。混合ユニットを通過するＣａｒｂｏｐｏｌ  ９７１溶液による高分子電解質錯体の形成により、ナノ粒子を大気圧で連続的に生成する。生成されたコロイド溶液は、第２の反応器ユニットを介して流れ、装置と統合された動的光拡散ユニット（Ｎａｎｏｔｒａｃ）に達し、それによって、得られたナノ粒子の粒径を連続的に検出することができる。ナノ粒子の大きさは、流速、圧力及び適用されるＣａｒｂｏｐｏｌ  ９７１の量を変更することによって、広範に制御することができる（図９参照）。クエン酸シルデナフィル粒子の粒径は、最良の場合７４ｎｍであった（図１３（表２）参照）。流速を変更して、粒径を７０〜最大５００ｎｍで変えることができる。
【０１０２】
図９：異なるＡＰＩ：高分子電解質比を使用するクエン酸シルデナフィルナノ粒子の粒径及びサイズ分布
【０１０３】
図１３（表２）：クエン酸シルデナフィルの粒径に対する流速の効果
【０１０４】
（例９）
ナノ構造のクエン酸シルデナフィルの生成
実験中、クエン酸シルデナフィルナノ粒子を、マイクロ流体系の連続流反応器で調製した。出発溶液として、蒸留水６０ｍＬに溶解した２００ｍｇのクエン酸シルデナフィル（ＳＤ）を使用した。調製した溶液を、供給ユニットを使用して流速４ｍＬ／分で反応器ユニットを通過させた。一方、第２の供給ユニットを使用して、蒸留水１００ｍＬに溶解したドデシルベンゼンスルホン酸ナトリウム（ＳＤＢＳ）５０ｍｇの溶液を、流速１ｍＬ／分で混合ユニットを通過させ、そこで第１の反応器ユニットから送り出されるクエン酸シルデナフィルを含有する溶液と混合した。混合ユニットを通過するＳＤＢＳ溶液の沈殿効果により、ナノ粒子を大気圧で連続的に生成する。生成されたコロイド溶液は、第２の反応器ユニットを介して流れ、装置と統合された動的光拡散ユニット（Ｎａｎｏｔｒａｃ）に達し、それによって、得られたナノ粒子の粒径を連続的に検出することができる。ナノ粒子の大きさは、流速を変更することによって、広範に制御することができる（図１０参照）。クエン酸シルデナフィル粒子の粒径は、最良の場合２６３ｎｍであった（図１４（表３）参照）。流速を変更して、粒径を２６３〜最大７６９ｎｍで変えることができる。
【０１０５】
図１０：異なるＡＰＩ：逆溶媒比を使用する、クエン酸シルデナフィルナノ粒子の粒径及びサイズ分布
【０１０６】
図１４（表３）：クエン酸シルデナフィルの粒径に対する流速の効果
【０１０７】
（例１０）
ナノ構造のシルデナフィル塩基の生成
実験中、シルデナフィル塩基ナノ粒子を、マイクロ流体系の連続流反応器で調製した。出発溶液として、６０ｍＬの蒸留水に溶解した１００〜３００ｍｇのクエン酸シルデナフィル（ＳＤ）及び６０〜１０００ｍｇのポリビニルアルコール（ＰＶＰ、Ｍｗ＝３０，０００〜７０，０００）を使用した。調製した溶液を、供給ユニットを使用して流速１〜１０ｍＬ／分で反応器ユニットを通過させた。一方、第２の供給ユニットを使用して、０．００１〜０．１Ｍの水酸化ナトリウム（ＮａＯＨ）溶液を流速１〜１０ｍＬ／分で混合ユニットを通過させ、そこで第１の反応器ユニットから送り出されるクエン酸シルデナフィルを含有する溶液と水酸化ナトリウム溶液とを混合した。混合ユニットを通過するＮａＯＨ溶液の沈殿効果により、ナノ粒子を大気圧で連続的に生成する。生成されたコロイド溶液は、第２の反応器ユニットを介して流れ、装置と統合された動的光拡散ユニット（Ｎａｎｏｔｒａｃ）に達し、それによって、得られたナノ粒子の粒径を連続的に検出することができる。ナノ粒子の大きさは、流速を変更することによって、広範に制御することができる。シルデナフィル塩基粒子の粒径は、最良の場合３４９ｎｍであった（図８を参照）。流速を変更すると粒径を変えることができる。
【０１０８】
図１１：異なるＡＰＩ：逆溶媒比を使用するシルデナフィル塩基ナノ粒子の粒径及びサイズ分布
【０１０９】
（例１１）
頬側フィルム製剤に取り込んだシルデナフィル塩基、薬学的に許容されるその塩及び共結晶ナノ粒子
ヒドロキシプロピルメチルセルロース：ポリエチレングリコール４００：ｃａｒｂｏｐｏｌ  ９３４Ｐを０．３：１．０：０．７の比で使用して、フィルムを生成した。合計１％ｗ／ｖのポリマー溶液を６時間撹拌し、終夜静置して、封入されていたすべての気泡を除去した。ナノ構造のクエン酸シルデナフィルを添加し、溶液をペトリ皿上に置き、完全に乾燥するまで６０℃のオーブンで乾燥させた。フィルムをペトリ皿から注意深く除去し、任意の不完全性について調べ、試験に必要な大きさに従って切断した。
【図１】
0005947717.tif 000003
【図２】
0005947717.tif 000004
【図３】
0005947717.tif 000005
【図４】
0005947717.tif 000006
【図５】
0005947717.tif 000007
【図６】
0005947717.tif 000008
【図７】
0005947717.tif 000009
【図８ａ】
0005947717.tif 000010
【図８ｂ】
0005947717.tif 000011
【図９】
0005947717.tif 000012
【図１０】
0005947717.tif 000013
【図１１】
0005947717.tif 000014
【図１２】
0005947717.tif 000015
【図１３】
0005947717.tif 000016
【図１４】
0005947717.tif 000017